(57)【特許請求の範囲】
【請求項１】
一般式１
【化１】
0005715559.tif 000011
の９，１０，１２−トリアシルオキシオクタデカン酸アルキルエステル。
【請求項２】
請求項１に記載の一般式１
【化２】
0005715559.tif 000012
の９，１０，１２−トリアシルオキシオクタデカン酸アルキルエステルの油圧、金属加工流体および他の産業用流体に使用するための潤滑剤配合物の調製における、有効な潤滑剤ベースストックとして使用。
【請求項３】
（ａ）酢酸および硫酸をヒマシ油に加え、その後、１２〜２０℃で過酸化水素を２〜２．５時間の範囲の間加えるステップと、
（ｂ）反応混合物を水に注入し、前記混合物を水不混和性溶媒で抽出して残渣を得るステップと、
（ｃ）ステップ（ｂ）で得られた生成物を水酸化アルカリと加熱し、ＨＣｌで中和して９，１０，１２−トリヒドロキシオクタデカン酸の豊富な脂肪酸混合物を得るステップと、
（ｄ）９，１０，１２−トリヒドロキシオクタデカン酸の豊富な脂肪酸混合物をアルコールでエステル化して９，１０，１２−トリヒドロキシオクタデカン酸アルキルエステルの豊富な脂肪酸アルキルエステル混合物を得るステップと、
（ｅ）キシレンおよびトルエンから成る群から選択される水共沸混合物形成溶媒においてジメチルアミノピリジンＤＭＡＰの存在下で、前記溶媒の沸点に応じて変動する温度で完全な変換に必要とされる期間、ステップ（ｄ）で得られた９，１０，１２−トリヒドロキシオクタデカン酸アルキルエステルの豊富な脂肪酸アルキルエステル混合物を酸無水物でアシル化して、９，１０，１２−トリアシルオキシオクタデカン酸アルキルエステルの豊富な脂肪酸アルキルエステル混合物を得、前記混合物から９，１０，１２−トリアシルオキシオクタデカン酸アルキルエステルを精製するステップと
を含む、請求項１に記載の式１の９，１０，１２−トリアシルオキシオクタデカン酸アルキルエステルを製造する方法。
【請求項４】
９，１０，１２−トリヒドロキシオクタデカン酸の豊富な脂肪酸混合物が８７．０％の９，１０，１２−トリヒドロキシオクタデカン酸を含有する、請求項３に記載の方法。
【請求項５】
９，１０，１２−トリヒドロキシオクタデカン酸のカルボキシル基のエステル化に使用されるアルコールが、それぞれ０．１〜０．２％および１〜２％の濃度の、触媒としての塩化第一スズまたは硫酸の存在下で、メタノール、プロパノールおよび２−エチルヘキサノールからなる群から選択される、請求項３に記載の方法。
【請求項６】
エステル化が１：２〜１：２７の範囲の脂肪酸混合物対アルコールのモル比を使用して実施される、請求項３に記載の方法。
【請求項７】
エステル化反応が６０〜１９０℃の温度範囲で実施される、請求項３に記載の方法。
【請求項８】
エステル化反応が６〜８時間の範囲の間実施される、請求項３に記載の方法。
【請求項９】
９，１０，１２−トリヒドロキシオクタデカン酸のヒドロキシル基のアシル化に使用される無水物が、１７５〜１８０℃で０．１％の濃度のＤＭＡＰの存在下で、プロピオン酸、酪酸、吉草酸およびヘキサン酸無水物からなる群から選択される、請求項３に記載の方法。
【請求項１０】
９，１０，１２−トリアシルオキシオクタデカン酸アルキルエステルの豊富な脂肪酸アルキルエステル混合物が、油圧、金属加工流体および他の産業用流体に使用するための潤滑剤配合物の調製において、潜在的な潤滑剤ベースストックとして有用である、請求項３に記載の方法。
【請求項１１】
９，１０，１２−トリアシルオキシオクタデカン酸アルキルエステルが９，１０，１２−トリアシルオキシオクタデカン酸アルキルエステルの豊富な生成物から単離され、それらの構造が１Ｈ  ＮＭＲにより同定される、請求項３に記載の方法。
【発明の詳細な説明】
【技術分野】
【０００１】
本発明は、優れた潤滑性能特性を有する、新規の化学的に修飾されたヒマシ油脂肪酸化合物、すなわち９，１０，１２−トリヒドロキシオクタデカン酸アルキルエステルの豊富な脂肪酸アルキルエステルおよび９，１０，１２−トリアシルオキシオクタデカン酸アルキルエステルの豊富な脂肪酸アルキルエステル混合物ならびにそれらを製造する方法に関する。
【背景技術】
【０００２】
菜種油などの植物油および高オレイン酸種の油は、従来の鉱油系潤滑油および合成エステルを代替するバイオ潤滑剤原料油を調製するための有力な候補であるとみなされている［Randles、S. J.ら、J. Synthetic Lubrication.、9：145頁(1992)（非特許文献１）、Asadauskas, S.ら、Lub. Eng.、52：877頁(1996)（非特許文献２）］。植物油系誘導体は、高められた生分解性、低い毒性を有し、再生可能な油糧種子源に由来するため、石油由来の製品の魅力的な代替物である。エステル結合が固有の潤滑性をもたらし、油が金属表面に付着することを可能にする。さらに、植物油は、鉱油系流体と比較して異物および添加物に対してより高い可溶化能を有する。文献において潤滑剤ベースストックについて報告している研究のほとんどは食用油に基づいている。
【０００３】
主要な非食用油、すなわちヒマシ油は、多数の機能性誘導体を製造するための産業用原料としての役割を果たしている［J. Am. Oil Chem. Soc. 51、65頁(1974)（非特許文献３）、J. Am. Oil Chem. Soc. 48、759頁(1971)（非特許文献４）］。ヒマシ油は、ヒドロキシ脂肪酸（１２−ヒドロキシ９ｃｉｓ−オクタデセン酸またはリシノール酸）を８５〜９０％程度まで含有しているため、よく知られた潤滑剤である（Chemical Business、1991、55〜60頁（非特許文献５））。J. Synthetic Lubrication 24、181頁(2007)（非特許文献６）は、ヒマシ油の物理化学的特性について報告している。
【０００４】
ヒマシ油は、４０℃ならびに１００℃で望ましくない非常に高い粘度を有する。ヒマシ油は、また、約２００℃以上の温度で脱水される。
【０００５】
化学的に修飾されたヒマシ油の流動学的特性は、鉱油および他の植物油系潤滑剤より非常に優れている。主にその低温での物性のため、１２位のヒドロキシル基がＣ６、Ｃ１２、Ｃ１６およびＣ１８脂肪酸でエステル化されたヒマシ油系エステルが対象である（Eur J Lipid Sci. Technol. 2003、105、214〜218頁（非特許文献７））。遊離ヒドロキシル基を有するエステルは、石油燃料の潤滑力を効率的に向上させる。リシノール酸および１２−ヒドロキシオクタデカン酸のメチルおよびエチルエステルが調製され、それらの物理化学的特性を決定したところ、その結果は、遊離ヒドロキシル基の存在が、粘度、密度およびセタン価を除いてそれらのパラメーターに影響を及ぼさず、燃料としてのそれらのエステルの使用を制限しないことを示唆していた（Eur J. lipid Sci.Technol.、2006、108、629〜635頁（非特許文献８））。ダイズ油が修飾されて、不飽和部位が油圧流体、金属加工流体および他の産業用流体として有用なＣ２〜Ｃ１０ジエステルに変換された（米国特許第６５８３３０２号（特許文献１））。その潤滑剤ベースストックとしての有用性に関する、これらのトリヒドロキシ脂肪酸の豊富な混合物の誘導体の調製についての報告はなかった。
【先行技術文献】
【特許文献】
【０００６】
【特許文献１】米国特許第６５８３３０２号
【非特許文献】
【０００７】
【非特許文献１】Randles、S.J.ら、J. Synthetic Lubrication.、9：145頁(1992)
【非特許文献２】Asadauskas, S.ら、Lub. Eng.、52：877頁(1996)
【非特許文献３】J. Am. Oil Chem. Soc. 51、65頁(1974)
【非特許文献４】J. Am. Oil Chem. Soc. 48、759頁(1971)
【非特許文献５】Chemical Business、1991、55〜60頁
【非特許文献６】J. Synthetic Lubrication 24,181頁(2007)
【非特許文献７】Eur J Lipid Sci. Technol. 2003、105、214〜218頁
【非特許文献８】Eur J. lipid Sci.Technol.、2006、108、629〜635頁
【発明の概要】
【発明が解決しようとする課題】
【０００８】
本発明の主な目的は、９，１０，１２−トリヒドロキシオクタデカン酸の豊富な脂肪酸混合物から出発して様々な潤滑剤ベースストックを生成することである。
【０００９】
本発明の別の目的は、直鎖および分岐鎖アルコールを使用して９，１０，１２−トリヒドロキシオクタデカン酸の豊富な脂肪酸混合物をそれらのアルキルエステルに変換することである。
【００１０】
本発明のさらなる目的は、炭素鎖長２〜８の酸無水物と反応させることにより９，１０，１２−トリヒドロキシオクタデカン酸の豊富な脂肪酸混合物のアルキルエステルをそれらの対応するトリアシルオキシ誘導体に変換することである。
【００１１】
これらのエステルの物理化学的特性を示すことも本発明の目的である。
【００１２】
本発明の別の目的は、トリアシルオキシ脂肪酸アルキルエステルの豊富な生成物から全てのトリアシルオキシ脂肪酸アルキルエステルを単離すること、および１Ｈ  ＮＭＲ試験によりそれらの構造を同定することである。
【００１３】
本発明のさらなる目的は、産業用途に適した広い粘度範囲および低温特性を有する、環境に優しいヒマシ油系潤滑剤ベースストックを調製することである。
【課題を解決するための手段】
【００１４】
したがって本発明は、新しい種類の化学的に修飾されたヒマシ油系潤滑剤ベースストックならびにそれらを製造する方法に関する。本発明によると、１２−ヒドロキシ９−ｃｉｓ−オクタデセン酸系潤滑剤ベースストックは、ヒマシ油から出発して調製される。したがって、ヒマシ油は、酸触媒の存在下で過酸化水素を使用してジヒドロキシル化され、その後鹸化されてヒドロキシ脂肪酸と非ヒドロキシ脂肪酸との混合物を生じる。９，１０，１２−トリヒドロキシオクタデカン酸は、該生成物中に存在する主要な脂肪酸である。
【００１５】
したがって、本発明は、一般式１の９，１０，１２−トリヒドロキシオクタデカン酸アルキルエステルおよび９，１０，１２−トリアシルオキシオクタデカン酸アルキルエステルを提供する。
【００１６】
【化１】
0005715559.tif 000002
【発明を実施するための形態】
【００１７】
本発明の一実施形態において、化合物９，１０，１２−トリアシルオキシオクタデカン酸アルキルエステルは、油圧、金属加工流体および他の産業用流体に使用するための潤滑剤配合物の調製において、潜在的な潤滑剤ベースストックとして有用である。
【００１８】
したがって、本発明は、
（ａ）酢酸および硫酸をヒマシ油に加え、その後、１２〜２０℃で過酸化水素を２〜２．５時間の範囲の間加えるステップと、
（ｂ）反応混合物を水に注入し、ベンゼン、クロロホルムおよび酢酸エチルのような水不混和性溶媒で該混合物を抽出して残渣を得るステップと、
（ｃ）ステップ（ｂ）で得られた生成物を水酸化ナトリウムおよび水酸化カリウムのような水酸化アルカリと加熱し、ＨＣｌで中和して９，１０，１２−トリヒドロキシオクタデカン酸の豊富な脂肪酸混合物を得るステップと、
（ｄ）９，１０，１２−トリアシルオキシオクタデカン酸の豊富な脂肪酸混合物をアルコールでエステル化して９，１０，１２−トリヒドロキシオクタデカン酸アルキルエステルの豊富な脂肪酸アルキルエステル混合物を得るステップと、
（ｅ）キシレン、トルエンのような水共沸混合物形成溶媒から選択される溶媒においてジメチルアミノピリジンＤＭＡＰの存在下で、該溶媒の沸点に応じて変動する温度で完全な変換に必要とされる期間、ステップ（ｄ）で得られた９，１０，１２−トリヒドロキシオクタデカン酸アルキルエステルの豊富な脂肪酸アルキルエステル混合物を酸無水物でアシル化して、９，１０，１２−トリアシルオキシオクタデカン酸アルキルエステルの豊富な脂肪酸アルキルエステル混合物を得、該混合物から９，１０，１２−トリアシルオキシオクタデカン酸アルキルエステルを精製するステップと
を含む、式１の９，１０，１２−トリアシルオキシオクタデカン酸アルキルエステルを製造する方法を提供する。
【００１９】
本発明は、一実施形態において、９，１０，１２−トリヒドロキシオクタデカン酸の豊富な脂肪酸混合物が約８７．０％の９，１０，１２−トリヒドロキシオクタデカン酸を含有する方法を提供する。
【００２０】
本発明は、さらに別の実施形態において、それぞれ０．１〜０．２％および１〜２％の濃度の触媒としての塩化第一スズまたは硫酸の存在下で、メタノール、プロパノールおよび２−エチルヘキサノールからなる群から９，１０，１２−トリヒドロキシオクタデカン酸のカルボキシル基のエステル化に使用されるアルコールを選択し得る方法を提供する。
【００２１】
本発明は、一実施形態において、１：２〜１：２７の範囲の脂肪酸混合物対アルコールのモル比を使用してエステル化を実施し得る方法を提供する。
【００２２】
本発明は、別の実施形態において、６０〜１９０℃の温度範囲でエステル化反応を実施し得る方法を提供する。
【００２３】
本発明は、別の実施形態において、６〜８時間の範囲の間エステル化反応を実施し得る方法を提供する。
【００２４】
本発明の一実施形態において、９，１０，１２−トリヒドロキシオクタデカン酸のヒドロキシル基のアシル化に使用される無水物は、１７５〜１８０℃で０．１％の濃度のＤＭＡＰの存在下で、プロピオン酸、酪酸、吉草酸およびヘキサン酸無水物からなる群から選択し得る。
【００２５】
本発明は、一実施形態において、９，１０，１２−トリアシルオキシオクタデカン酸アルキルエステルの豊富な脂肪酸アルキルエステル混合物が、油圧、金属加工流体および他の産業用流体に使用するための潤滑剤配合物の調製において、潜在的な潤滑剤ベースストックとして有用であり得る方法を提供する。
【００２６】
本発明は、一実施形態において、９，１０，１２−トリアシルオキシオクタデカン酸アルキルエステルが９，１０，１２−トリアシルオキシオクタデカン酸アルキルエステルの豊富な生成物から単離され、それらの構造が１Ｈ  ＮＭＲにより同定される方法を提供する。
【００２７】
本発明は、一実施形態において、９，１０，１２−トリアシルオキシオクタデカン酸アルキルエステルが、エステル化およびその後のアシル化により、容易に入手可能な９，１０，１２−トリヒドロキシオクタデカン酸からも調製することができる方法を提供する。
【００２８】
ヒマシ油のような植物油は、古代から潤滑剤として使用されてきている。合成エステルに類似したこれらの物質は、鉱油より良好な生分解性を有し、再生可能でもある。植物油には、合成エステルより高い流動点および低い粘度指数などのいくつかの欠点がある。植物油は、不飽和結合が存在するため粘度範囲が制限され、酸化安定性が低い。したがって、植物油単独では、近代的機械潤滑の要件の全てを満たすことはできない。それ故、本発明においては、化学修飾により天然ヒマシ油の化学構造をオクタデカン酸トリエステルに修飾する。９，１０，１２−トリヒドロキシオクタデカン酸の豊富な脂肪酸混合物をヒマシ油から調製し、それらのアルキルエステルに変換し、その後ヒドロキシ基をアシル化して９，１０，１２−トリアシルオキシオクタデカン酸アルキルエステルの豊富な脂肪酸アルキルエステル混合物を得た。該生成物を酸価（Ａ．Ｖ．）、ヒドロキシル価（Ｈ．Ｖ．）、ヨウ素価（Ｉ．Ｖ．）、粘度、粘度指数（Ｖ．Ｉ．）、流動点、引火点および銅板腐食に関して評価し、油圧、金属加工流体および他の産業用流体の潜在的なベースストックであることを見出した。９，１０，１２−トリアシルオキシオクタデカン酸アルキルエステルの豊富な脂肪酸アルキルエステル混合物の粘度および流動点特性はヒマシ油より優れていた。
【００２９】
本発明によると、８７．０％リシノール酸（１２−ヒドロキシ９ｃｉｓ−オクタデセン酸）を有するヒマシ油はエポキシド化され、エポキシ環はｉｎ  ｓｉｔｕで酢酸で開環され、その後アルカリで鹸化され、その後中和されて９，１０，１２−トリヒドロキシオクタデカン酸の豊富な脂肪酸混合物を生じる。
【００３０】
次のステップにおいて、９，１０，１２−トリヒドロキシオクタデカン酸の豊富な脂肪酸混合物のカルボキシル基は、酸触媒の存在下で、直鎖および分岐鎖アルコール（Ｃ１〜Ｃ８）を使用してそれらのアルキルエステルに変換される。
【００３１】
本発明の一実施形態において、酸無水物（Ｃ３〜Ｃ６）と反応させることにより、９，１０，１２−トリヒドロキシオクタデカン酸アルキルエステル混合物から９，１０，１２−トリアシルオキシオクタデカン酸アルキルエステルの豊富な脂肪酸アルキルエステル混合物を調製する効率的な方法が展開される。該生成物中に存在する主要な成分、すなわち９，１０，１２−トリヒドロキシオクタデカン酸アルキルエステルおよび９，１０，１２−トリアシルオキシオクタデカン酸アルキルエステルの構造は、以下の通りである。
【００３２】
【化２】
0005715559.tif 000003
【００３３】
該トリアシルオキシ誘導体を酸価（Ａ．Ｖ．）、ヒドロキシル価（Ｈ．Ｖ．）、ヨウ素価（Ｉ．Ｖ．）、粘度、粘度指数（Ｖ．Ｉ．）、流動点、引火点および銅板腐食などのその物理化学的特性に関して評価した。該トリアシルオキシ誘導体は、油圧流体、金属加工流体および他の産業用流体のような生分解性潤滑剤用途のベースストックとしてそれらを有用にする特性を示す。これらの生成物の特定の特性は、従来の添加剤を加えなくても一部の潤滑剤用途の一部の規格を満たすまたは超える。
【００３４】
以下の例は本発明をさらに説明することを意図したものであり、本明細書に記載の特定の実施形態に本発明を限定することを意図するものではない。
【００３５】
例１
９，１０，１２−トリヒドロキシオクタデカン酸の豊富な脂肪酸のメチルエステルの調製：ヒマシ油（２００ｇ）を２リットルの丸底フラスコに入れ、そこに氷酢酸（７００ｇ）、および硫酸（１３．３ｇ）を加え、反応混合物を１５〜２０℃まで冷却した。その冷却し撹拌した懸濁液に、５０％過酸化水素（３９３ｇ）を２時間にわたって滴下した。過酸化水素を完全に加えた後、反応混合物の温度を４０℃までゆっくりと上昇させ、さらに５時間撹拌させた。反応時間の最後にその内容物を冷水に注入し、終夜放置した。有機相を酢酸エチル（２×１０００ｍｌ）で抽出し、水性相のｐＨが中性になるまで酢酸エチル抽出物を水で洗浄した。酢酸エチル抽出物を無水硫酸ナトリウム床に通し、回転蒸発器（ｒｏｔａ  ｖａｐｏｕｒ）を使用して溶媒を除去して、真空下で乾燥した後、中間生成物（２６０ｇ）を回収した。中間生成物（２６０ｇ）を５リットルの丸底フラスコに入れ、そこに３Ｎ水酸化ナトリウム溶液（２６６６ｍｌ）を加え、８０℃で２時間機械的に撹拌した。２時間後、その内容物を１：１ＨＣｌ水溶液（８００ｍｌ）で中和し、懸濁液の温度を約３０℃まで下降させ、さらに２０分間撹拌した。沈殿物を濾過し、真空乾燥器中で乾燥させて９，１０，１２−トリヒドロキシオクタデカン酸の豊富な脂肪酸混合物（１５０ｇ）を回収した。この生成物を２リットルの丸底フラスコに入れ、そこに２％硫酸のメタノール溶液（５００ｍｌ）を加え、その内容物を６０℃で６時間撹拌した。一定の間隔で酸価を測定することにより反応の過程をモニターした。反応の完了後、回転蒸発器を使用してメタノールの部分を蒸発し、残渣を酢酸エチル（１リットル）に入れ、ｐＨが中性になるまで蒸留水（５×２５０ｍｌ）で洗浄した。酢酸エチル抽出物を無水硫酸ナトリウム床に通し、濃縮し、真空乾燥させて、２．２のＡ．Ｖ．、Ｈ．Ｖ．４６０および２．０のＩ．Ｖ．を有する生成物（１２０ｇ）を回収した。
【００３６】
９，１０，１２−トリヒドロキシオクタデカン酸のメチルエステルをカラムクロマトグラフィーにより精製し、１Ｈ試験により表題生成物の構造を証明した。
１Ｈ  ＮＭＲ（ＣＤＣｌ３，δ  ｐｐｍ）：０．９［ｔ，−ＣＨ３］、１．２〜１．７［ｍ，１２×−ＣＨ２−］、２．３［ｔ，−ＣＯ−ＣＨ２−］、３．５〜３．９［ｍ，３×（−ＣＨ−ＯＨ），−Ｏ−ＣＨ３］。
【００３７】
例２
９，１０，１２−トリプロポキシオクタデカン酸メチルエステルの豊富な脂肪酸メチルエステル混合物の調製：例１で調製した９，１０，１２−トリヒドロキシオクタデカン酸の豊富な脂肪酸メチルエステル（３００ｇ）を１リットルの丸底フラスコに入れ、そこにプロピオン酸無水物（６８１ｇ）、ジメチルアミノピリジン（ＤＭＡＰ、３００ｍｇ）およびキシレン（１００ｍｌ）を加え、その内容物を１８０℃で６時間磁気的に撹拌した。反応の過程をＴＬＣによりモニターした。反応の完了後、キシレンおよび未変換のプロピオン酸無水物およびプロピオン酸を減圧下で蒸留し、残渣を酢酸エチルに入れた。酢酸エチル抽出物を蒸留水で洗浄し、無水硫酸ナトリウムに通し、真空下で濃縮して、０．３のＡ．Ｖ．、３．３のＨ．Ｖ．および２．０のＩ．Ｖ．を有する生成物（２７０ｇ）を回収した。該生成物を粘度、粘度指数（Ｖ．Ｉ．）、流動点、引火点および銅板腐食に関して評価し、そのデータを以下の表に示す。
【００３８】
【表１】
0005715559.tif 000004
【００３９】
９，１０，１２−トリプロポキシオクタデカン酸メチルエステルをカラムクロマトグラフィーにより精製し、表題生成物の構造を１Ｈ試験により証明した。
１Ｈ  ＮＭＲ（ＣＤＣｌ３，δ  ｐｐｍ）：０．９［ｔ，−ＣＨ３］、１．１〜１．８［ｍ，１２×−ＣＨ２，３×−ＣＨ３］、２．２〜２．４［ｍ，４×（−ＣＯ−ＣＨ２−）］、３．６［ｓ，−Ｏ−ＣＨ３］、４．８〜５．２［ｍ，３×（−Ｏ−ＣＨ）］。
【００４０】
例３
９，１０，１２−トリブチロキシオクタデカン酸メチルエステルの豊富な脂肪酸メチルエステル混合物の調製：９，１０，１２−トリヒドロキシオクタデカン酸メチルエステルの豊富な脂肪酸メチルエステル混合物（９７ｇ）を０．１のＡ．Ｖ．、２．４のＨ．Ｖ．および２．０のＩ．Ｖ．を有する実験２による酪酸無水物（２６０ｇ）と反応させることにより表題化合物（１９０ｇ）を調製した。該生成物を粘度、粘度指数（Ｖ．Ｉ．）、流動点、引火点および銅板腐食に関して評価し、そのデータを以下の表に示す。
【００４１】
【表２】
0005715559.tif 000005
【００４２】
９，１０，１２−トリブチロキシオクタデカン酸メチルエステルをカラムクロマトグラフィーにより精製し、表題生成物の構造を１Ｈ試験により証明した。
１Ｈ  ＮＭＲ（ＣＤＣｌ３，δ  ｐｐｍ）：０．９［ｍ，４×（−ＣＨ３）］、１．２〜１．８［ｍ，１５×−ＣＨ２−］、２．２〜２．３［ｍ，４×（−ＣＯ−ＣＨ２−）］、３．６［ｓ，−Ｏ−ＣＨ３］、４．８〜５．２［ｍ，３×（−Ｏ−ＣＨ）］。
【００４３】
例４
９，１０，１２−トリバレロキシオクタデカン酸メチルエステルの豊富な脂肪酸メチルエステル混合物の調製：９，１０，１２−トリヒドロキシオクタデカン酸メチルエステルの豊富な脂肪酸メチルエステル混合物（９０ｇ）を０．３のＡ．Ｖ．、１．９のＨ．Ｖ．および２．０のＩ．Ｖ．を有する実験２による吉草酸無水物（３５２ｇ）と反応させることにより表題化合物（２１０ｇ）を調製した。該生成物を粘度、粘度指数（Ｖ．Ｉ．）、流動点、引火点および銅板腐食に関して評価し、そのデータを以下の表に示す。
【００４４】
【表３】
0005715559.tif 000006
【００４５】
９，１０，１２−トリバレロキシオクタデカン酸メチルエステルをカラムクロマトグラフィーにより精製し、表題生成物の構造を１Ｈ試験により証明した。
１Ｈ  ＮＭＲ（ＣＤＣｌ３，δ  ｐｐｍ）：０．８〜１．０［ｍ，４×−ＣＨ３］、１．２〜１．７［ｍ，１８×−ＣＨ２−］、２．２〜２．４［ｍ，４×−ＣＯ−ＣＨ２−］、３．６［ｓ，−Ｏ−ＣＨ３］、４．８〜５．２［ｍ，３×（−Ｏ−ＣＨ）］。
【００４６】
例５
９，１０，１２−トリヘキシルオキシオクタデカン酸メチルエステルの豊富な脂肪酸メチルエステル混合物の調製：９，１０，１２−トリヒドロキシオクタデカン酸メチルエステルの豊富な脂肪酸メチルエステル混合物（４５ｇ）を０．３のＡ．Ｖ．、２．０のＨ．Ｖ．および２．０のＩ．Ｖ．を有する実験２によるヘキサン酸無水物（１６２ｇ）と反応させることにより表題化合物（１１３ｇ）を調製した。該生成物を粘度、粘度指数（Ｖ．Ｉ．）、流動点、引火点および銅板腐食に関して評価し、そのデータを以下の表に示す。
【００４７】
【表４】
0005715559.tif 000007
【００４８】
９，１０，１２−トリヘキシルオキシオクタデカン酸メチルエステルをカラムクロマトグラフィーにより精製し、表題生成物の構造を１Ｈ試験により証明した。
１Ｈ  ＮＭＲ（ＣＤＣｌ３，δ  ｐｐｍ）：０．９〜１．０［ｍ，４×−ＣＨ３］、１．２〜１．４［ｍ，２１×−ＣＨ２−］、２．２〜２．４［ｍ，４×−ＣＯ−ＣＨ２−］、３．６［ｓ，−Ｏ−ＣＨ３］、４．８〜５．１［ｍ，３×−Ｏ−ＣＨ］。
【００４９】
例６
９，１０，１２−トリヒドロキシオクタデカン酸の豊富な脂肪酸混合物のプロピルエステルの調製
例１で調製した９，１０，１２−トリヒドロキシオクタデカン酸の豊富な脂肪酸混合物（４００ｇ）を１リットルの丸底フラスコに入れ、そこに１−プロパノール（１０８ｇ）および塩化第一スズ（４００ｍｇ）を加え、その内容物を９６℃で８時間にわたって撹拌した。一定の間隔で酸価を測定することにより反応の過程をモニターした。反応の完了後、回転蒸発器を使用して１−プロパノールの部分を蒸発し、残渣を酢酸エチルに入れ（６００ｍｌ）、蒸留水（５×５００ｍｌ）で洗浄した。酢酸エチル抽出物を無水硫酸ナトリウム床に通し、濃縮し、真空乾燥させ、濃縮物を塩基性アルミナカラムに通して、２．５のＡ．Ｖ．、４２０のＨ．Ｖ．および５．０のＩ．Ｖ．を有する生成物（４０５ｇ）を回収した。
【００５０】
９，１０，１２−トリヒドロキシオクタデカン酸のプロピルエステルをカラムクロマトグラフィーにより精製し、表題生成物の構造を１Ｈ試験により証明した。
１Ｈ  ＮＭＲ（ＣＤＣｌ３，δ  ｐｐｍ）：０．９〜１．０［ｍ，２×−ＣＨ３］、１．２〜１．７［ｍ，１３×−ＣＨ２−］、２．３［ｔ，−ＣＯ−ＣＨ２−］、３．３〜３．４，３．５〜３．７，３．７〜３．９［３ｍ，３×−ＣＨ−ＯＨ］、４．０［ｔ，−Ｏ−ＣＨ２−］。
【００５１】
例７
９，１０，１２−トリプロポキシオクタデカン酸プロピルエステルの豊富な脂肪酸プロピルエステル混合物の調製：
例６で調製した９，１０，１２−トリヒドロキシオクタデカン酸プロピルエステルの豊富な脂肪酸プロピルエステル（２００ｇ）を１リットルの丸底フラスコに入れ、そこにプロピオン酸無水物（３１３．６ｇ）、ＤＭＡＰ（２００ｍｇ）およびキシレン（１００ｍｌ）を加え、その内容物を１８０℃で６時間磁気的に撹拌した。反応の過程をＴＬＣによりモニターした。反応の完了後、キシレンおよび未変換のプロピオン酸無水物およびプロピオン酸を減圧下で蒸留し、残渣を酢酸エチル（６００ｍｌ）に入れた。酢酸エチル抽出物を蒸留水で洗浄し、無水硫酸ナトリウムに通し、真空下で濃縮し、濃縮物を塩基性アルミナカラムに通して、０．３のＡ．Ｖ．、０．５のＨ．Ｖ．および５．０のＩ．Ｖ．を有する生成物（１９０ｇ）を回収した。該生成物を粘度、粘度指数（Ｖ．Ｉ．）、流動点、引火点および銅板腐食に関して評価し、そのデータを以下の表に示す。
【００５２】
【表５】
0005715559.tif 000008
【００５３】
９，１０，１２−トリプロポキシオクタデカン酸プロピルエステルをカラムクロマトグラフィーにより精製し、表題生成物の構造を１Ｈ試験により証明した。
１Ｈ  ＮＭＲ（ＣＤＣｌ３，δ  ｐｐｍ）：０．８〜１．０［ｍ，５×−ＣＨ３］、１．１〜１．７［ｍ，１３×−ＣＨ２−］、２．２〜２．４［ｍ，４×−ＣＯ−ＣＨ２−］、４．０［ｔ，−Ｏ−ＣＨ２−］、４．８〜５．２［ｍ，３×−Ｏ−ＣＨ−］。
【００５４】
例８
９，１０，１２−トリバレロキシオクタデカン酸プロピルエステルの豊富な脂肪酸プロピルエステル混合物の調製：
例６で調製した９，１０，１２−トリヒドロキシオクタデカン酸プロピルエステルの豊富な脂肪酸プロピルエステル（２００ｇ）を１リットルの丸底フラスコに入れ、そこに吉草酸無水物（４４７ｇ）、ＤＭＡＰ（２００ｍｇ）およびキシレン（１００ｍｌ）を加え、その内容物を１８０℃で６時間磁気的に撹拌した。反応の過程をＴＬＣによりモニターした。反応の完了後、キシレンおよび未変換の吉草酸無水物および吉草酸を減圧下で蒸留し、残渣を酢酸エチル（６００ｍｌ）に入れた。酢酸エチル抽出物を蒸留水で洗浄し、無水硫酸ナトリウムに通し、真空下で濃縮し、濃縮物を塩基性アルミナカラムに通して、０．２のＡ．Ｖ．、０．７のＨ．Ｖ．および５．０のＩ．Ｖ．を有する生成物（１９８ｇ）を回収した。該生成物を粘度、粘度指数（Ｖ．Ｉ．）、流動点、引火点および銅板腐食に関して評価し、そのデータを以下の表に示す。
【００５５】
【表６】
0005715559.tif 000009
【００５６】
９，１０，１２−トリバレロキシオクタデカン酸プロピルエステルをカラムクロマトグラフィーにより精製し、表題生成物の構造を１Ｈ試験により証明した。
１Ｈ  ＮＭＲ（ＣＤＣｌ３，δ  ｐｐｍ）：０．８５〜１．０［ｍ，５×−ＣＨ３］、１．２〜１．７［ｍ，１９×−ＣＨ２−］、２．２〜２．４［ｍ，４×−ＣＯ−ＣＨ２−］、４．０［ｔ，−Ｏ−ＣＨ２−］、４．８〜５．２［ｍ，３×−Ｏ−ＣＨ−］。
【００５７】
例９
９，１０，１２−トリヒドロキシオクタデカン酸の豊富な脂肪酸混合物の２−エチルヘキシルエステルの調製：９，１０，１２−トリヒドロキシオクタデカン酸の豊富な脂肪酸混合物（２００ｇ）を１リットルの丸底フラスコに入れ、そこに２−エチルヘキサノール（１５６ｇ）、塩化第一スズ（２００ｍｇ）およびキシレン（１００ｍｌ）を加え、その内容物を１９０℃で８時間磁気的に撹拌した。反応の過程をＴＬＣによりモニターした。反応の完了後、過剰な２−エチルヘキサノール、キシレンを減圧下で蒸留した。残渣を酢酸エチル（６００ｍｌ）に入れ、ｐＨが中性になるまで有機層を水洗した。回転蒸発器を使用して溶媒を蒸発して、０．９のＡ．Ｖ．および５．０のＩ．Ｖ．を有する生成物（１８０ｇ）を回収した。
【００５８】
９，１０，１２−トリヒドロキシオクタデカン酸の２−エチルヘキシルエステルをカラムクロマトグラフィーにより精製し、表題生成物の構造を１Ｈ試験により証明した。
１Ｈ  ＮＭＲ（ＣＤＣｌ３，δ  ｐｐｍ）：０．８〜０．９［ｍ，３×−ＣＨ３］、１．１〜１．７［ｍ，１６×−ＣＨ２−］、２．３［ｔ，−ＣＯ−ＣＨ２−］、３．６［ｍ，−ＣＨ−ＯＨ］、３．７［ｍ，−ＯＣＨ２−］、４．２〜４．３［ｍ，２×−ＣＨ−ＯＨ］。
【００５９】
例１０
９，１０，１２−トリプロポキシオクタデカン酸２−エチルヘキシルエステルの豊富な脂肪酸２−エチルヘキシルエステル混合物の調製：例９で調製した９，１０，１２−トリヒドロキシオクタデカン酸２−エチルヘキシルエステルの豊富な脂肪酸２−エチルヘキシルエステル（１５０ｇ）を１リットルの丸底フラスコに入れ、そこにプロピオン酸無水物（２５７ｇ）、ジメチルアミノピリジン（１５０ｍｇ）およびキシレン（１００ｍｌ）を加え、その内容物を１８０℃で６時間磁気的に撹拌した。反応の過程をＴＬＣによりモニターした。反応の完了後、キシレンおよび未変換のプロピオン酸無水物およびプロピオン酸を減圧下で蒸留し、残渣を酢酸エチルに入れた。酢酸エチル抽出物を蒸留水で洗浄し、無水硫酸ナトリウムに通し、真空下で濃縮して生成物（２５７ｇ）を回収した。該生成物は、０．９のＡ．Ｖ．、１．５のＨ．Ｖ．および５．０のＩ．Ｖ．を有していた。該生成物を粘度、粘度指数（Ｖ．Ｉ．）、流動点、引火点および銅板腐食に関して評価し、そのデータを以下の表に示す。
【００６０】
【表７】
0005715559.tif 000010
【００６１】
９，１０，１２−トリプロポキシオクタデカン酸２−エチルヘキシルエステルをカラムクロマトグラフィーにより精製し、表題生成物の構造を１Ｈ試験により証明した。
１Ｈ  ＮＭＲ（ＣＤＣｌ３，δ  ｐｐｍ）：０．８〜０．９［ｍ，６×−ＣＨ３］、１．１〜１．７［ｍ，１６×−ＣＨ２−］、２．３〜２．４［ｍ，４×−ＣＯ−ＣＨ２−］、３．９［ｍ，−Ｏ−ＣＨ２−］、４．８〜５．２［ｍ，３×−Ｏ−ＣＨ−］
本発明の利点：
【００６２】
本特許において、優れた潤滑性能特性を有する、新規の化学的に修飾されたヒマシ油脂肪酸誘導体を調製した。これらの生成物は、良好な粘度指数、高引火点および非常に低い流動点を示した。該生成物は、不飽和がないため、優れた熱および酸化安定性を有する。該生成物は、金属加工、油圧および他の産業用流体に有用なベースストックである。